(57)【要約】  本発明は、ミラー光学系の構成部品であって、その構成部品が、ポリエチレンテレフタレート（ＰＥＴ）と強化用繊維とを含む熱可塑性ポリエステル組成物を含むことを特徴とする、ミラー光学系の構成部品に関する。その組成物は実質的に可塑剤を含まず、ＰＥＴと強化用繊維の重量％は組成物の全重量に対して少なくとも９５重量％を占める。その構成部品は、高温、高振動の環境で動作するのに必要な性能基準を満たすのに十分な寸法安定性および振動安定性を有する。【特許請求の範囲】
【請求項１】
ミラー光学系の構成部品であって、前記構成部品が、
（ａ）ポリエチレンテレフタレート（ＰＥＴ）と
（ｂ）強化用繊維と
を含む熱可塑性ポリエステル組成物であって、（ａ）＋（ｂ）が前記組成物の全重量に対して少なくとも９５重量％を占め、かつ前記組成物が実質的に可塑剤を含まない熱可塑性ポリエステル組成物を含むことを特徴とする、ミラー光学系の構成部品。
【請求項２】
前記組成物が、前記組成物の全重量に対して２重量％以下の１種または複数種の添加剤を含む、請求項１に記載の構成部品。
【請求項３】
前記構成部品が、レンズフレーム、ベゼル、前照灯の反射鏡、フォグランプのハウジング、ランプのベースまたはソケットあるいは先進自動車用照明装置の保持フレームまたは冷却ファンからなる群から選択される、請求項１または２に記載の構成部品。
【請求項４】
前記構成部品が、先進自動車用照明装置の保持フレームまたは冷却ファンである、請求項３に記載の構成部品。
【請求項５】
前記組成物が、ＰＥＴの重量に対して０．３重量％以下の揮発性有機化合物（ＶＯＣ）を有する、請求項１〜４のいずれか一項に記載の構成部品。
【請求項６】
前記構成部品が先進自動車用照明装置の一部を形成する、請求項１〜５のいずれか一項に記載の構成部品。
【請求項７】
前記構成部品が第１位置から第２位置へ制御された方法で移動または回転することができるようにする移動機構をさらに含む、請求項１〜６のいずれか一項に記載の構成部品。
【請求項８】
ミラー光学系の構成部品であって、前記構成部品が、
（ａ）５０〜７０重量％のポリエチレンテレフタレート（ＰＥＴ）と、
（ｂ）３０〜５０重量％の強化用繊維と、
（ｃ）０〜２重量％の添加剤と
からなる熱可塑性ポリエステル組成物であって、前記組成物が実質的に可塑剤を含まない熱可塑性ポリエステル組成物を含むことを特徴とする、ミラー光学系の構成部品。
【請求項９】
請求項１〜８のいずれか一項に記載の少なくとも１つの構成部品を含む、ミラー光学系。
【請求項１０】
前記少なくとも１つの構成部品が第１位置から第２位置へ制御された方法で移動または回転できるようにする移動機構をさらに含む、請求項７に記載のミラー光学系。
【請求項１１】
前記光学ミラー系が６０Ｈｚより大きい固有振動数を有する、請求項９または１０に記載のミラー光学系。
【請求項１２】
乗り物で使用するための、請求項１〜１１のいずれか一項に記載の構成部品の使用。
【発明の詳細な説明】
【発明の詳細な説明】
【０００１】
本発明は、ミラー光学系に使用される構造体の構成部品に関する。さらに詳細には、本発明は、先進自動車用照明装置（ａｄｖａｎｃｅ  ａｕｔｏｍｏｔｉｖｅ  ｌｉｇｈｔｉｎｇ  ｓｙｓｔｅｍｓ）に使用されるポリエチレンテレフタレート（ＰＥＴ）を含む構成部品に関する。
【０００２】
自動車用照明装置（ＡＬＳ）は、熱、湿気および振動の条件の変化を含む極端な環境条件に曝される。ポリフタルアミド（ＰＰＡ）およびポリフェニレン（ＰＰＳ）などのポリマー組成物を含むＡＬＳ用の構成部品が、そのような極端な環境において金属部品に次第に取って代わるようになってきた。ＡＬＳが曝される環境条件が極端なものであるため、ポリマー系の構成部品は、最初はケーシングなどそれほど重要でない部品に使用された。しかし、配合物の改良により、ポリマー系の構成部品は、ベゼルおよび反射鏡などのより重要なＡＬＳの諸用途に使用できるようになった。
【０００３】
適応前方照明（Ａｄａｐｔｉｖｅ  Ｆｏｒｗａｒｄ  Ｌｉｇｈｔｉｎｇ）（ＡＦＬ）および動的ベンディング照明（Ｄｙｎａｍｉｃ  Ｂｅｎｄｉｎｇ  Ｌｉｇｈｔ）（ＤＢＬ）などの先進自動車用照明装置（ＡＡＬＳ）の採用により、使用される材料は、さらにいっそう高性能であることが求められるようになってきた。特に、ＡＡＬＳは、ある位置から別の位置にランプが回転できるようにしてランプの発する光が運転者の道路視野を最適化できるようにする、ランプ保持フレームを含む。
【０００４】
科学的研究によると、我々が全交通関連情報の９０パーセントを吸収するのに用いる視覚認知は、夜になって視界が低下すると、わずか４パーセントに減少する。ＡＡＬＳは、特に、日照時間が少なく、日の出が遅く、夕闇が早く、雨や霧が多いために視界が低下する秋および冬には、付加的な安全対策となる。しかし、ＡＡＬＳで運転者の安全性を向上させるためには、運転者の注意をそらすであろう振動不安定性（ｖｉｂｒａｔｉｏｎａｌ  ｉｎｓｔａｂｉｌｉｔｙ）の影響を光線が受けないようにすることが重要である。同様に重要な点だが、ゆらゆらする前照灯からの過度のまぶしい光に対向車が曝されないように、振動不安定性の影響を光線が受けないようにすることが肝要である。
【０００５】
標準的な自動車用照明装置と比べて、ＡＡＬＳでは、かじ取り角と自動車の速度に応じて、＋／−１５度までの角度で照らす前照灯が提供される。これにより、カーブでの照明を最適化できる。これは、安全性および自動車の制御を高めるのに寄与するだけでなく、自動車の動的運転特性（ｄｙｎａｍｉｃ  ｄｒｉｖｉｎｇ  ｃｈａｒａｃｔｅｒｉｓｔｉｃｓ）を向上させ、付加的な安全性および快適性を保証するものともなる。
【０００６】
ＡＡＬＳの設計において満たす必要のある重要な設計パラメーターは、投射光線の動的安定性である。ＡＡＬＳを構成している構成部品の動的安定性が不十分であると、自動車エンジンの運転振動数（ｏｐｅｒａｔｉｎｇ  ｆｒｅｑｕｅｎｃｙ）に由来する大きな振幅がもたらされることがあり、その結果として、危険な投射光の揺らめきが生じる。
【０００７】
内燃エンジンには運転範囲（例えば、１０００〜４５００ｒ．ｐ．ｍ）がある。この範囲内において、点火誘発される励起振動数（ｅｘｃｉｔａｔｉｏｎ  ｆｒｅｑｕｅｎｃｉｅｓ）の対応範囲がある。こうした励起振動数により、ＡＡＬＳを含め乗り物の構成部品に、ねじり振動が引き起こされる。ＡＡＬＳの固有共鳴振動数（ｎａｔｕｒａｌ  ｒｅｓｏｎａｎｔ  ｆｒｅｑｕｅｎｃｙ）が、普通の運転速度範囲内のエンジンの励起振動数より大きい場合、一般にはＡＡＬＳで大きなねじれ振幅は起こらないであろう。一方、ＡＡＬＳの共鳴振動数がエンジンの点火振動数（ｆｉｒｉｎｇ  ｆｒｅｑｕｅｎｃｉｅｓ）内である場合、大きな角振幅（ａｎｇｕｌａｒ  ｖｉｂｒａｔｉｏｎ  ａｍｐｌｉｔｕｄｅｓ）が生じうる。
【０００８】
動的安定性が乏しいことによるＡＡＬＳに関連した有害な影響を回避するため、金属の構成部品によって解決策が提供された。しかし、ＡＡＬＳの重量およびコストを減らすために、特殊化されたポリマー組成物が追求されてきた。欧州特許出願公開第１７２６８５号明細書は、２０重量％のガラス繊維で強化されたポリエーテルスルホン（ｓｕｌｆｏｎｉｃ  ｐｏｌｙｅｔｈｅｒ）（ＰＥＳ）の使用を開示している。ＰＥＳは良好なスチフネスおよび寸法安定性を有しているが、ＰＥＳはコストが高く、加工性が乏しいため、ＡＡＬＳに用いる材料としてのＰＥＳの魅力は限られている。
【０００９】
本発明の目的は、先行技術のより高価なミラー光学系の構成部品に取って代わるのに十分な寸法安定性および振動安定性を有する、ミラー光学系に用いられるより安価な構成部品を提供することである。
【００１０】
本発明の第１の実施態様では、ミラー光学系の構成部品であって、その構成部品が、
（ａ）ポリエチレンテレフタレート（ＰＥＴ）と
（ｂ）強化用繊維と
を含む熱可塑性ポリエステル組成物であって、
（ａ）＋（ｂ）が組成物の全重量に対して少なくとも９５重量％を占め、かつ組成物が実質的に可塑剤を含まない熱可塑性ポリエステル組成物を含むことを特徴とする、ミラー光学系の構成部品が提供される。
【００１１】
本発明における構成部品は、造形部品（ｓｈａｐｅｄ  ｐａｒｔ）または成形品である。
【００１２】
ミラー光学系は、好ましくは、ＡＬＳ、より好ましくはＡＡＬＳ（適応前方照明（ＡＦＬ）または動的ベンディング照明（ＤＢＬ）など）である。
【００１３】
本発明においては、実質的に可塑剤を含まないとは、可塑剤の含量が組成物の全重量に対して１重量％以下であることを意味する。好ましくは、可塑剤の含量は、組成物の全重量に対して０．５重量％以下、より好ましくは０．２５重量％以下である。もっとも好ましくは、組成物は検出可能なレベルの可塑剤を含まない。
【００１４】
驚くべきことに、可塑剤を除去するかまたは実質的に除去すると、高温で優れた寸法安定性および振動安定性を有する構成部品の組成物が得られることが見出された。ＰＥＴなどの緩慢結晶ポリマー（ｓｌｏｗ  ｃｒｙｓｔａｌｌｉｚｉｎｇ  ｐｏｌｙｍｅｒｓ）に可塑剤を添加すると、ポリマー鎖の易動性が増大するため、結晶化が促進されることが知られている。それゆえに、実質的に可塑剤を含まない組成物がすでに良好であるその機械的性質を保持するか、または向上さえさせることは意外なことである。
【００１５】
本発明の組成物は、有利には、ミラー光学系に使用される従来のより高価な材料と経済的に取って代わる、十分な振動安定性および寸法安定性を有しかつ揮発分の放出が十分に少ない構成部品を製造するのに使用できる。特に、組成物は、意外にも、保持フレームなどの移動機構を含む実にほとんどの高性能ＡＡＬＳ構成部品に用いるのに適していることが見出された。
【００１６】
本発明においては、第１位置から第２位置へ制御された方法で移動または回転できるようにする移動機構を含む構成部品は、その構成部品に接続されているかまたは接続可能であり、かつそれに従って移動する構成部品（１つまたは複数）も含むことになる。例えば、保持フレーム（これは、移動機構を含む（または移動機構に接続されている））に接続されているかまたはそれに接続可能なレンズホルダーおよび冷却装置も、移動機構を含むと見なされることになる。
【００１７】
移動機構を含むかまたは移動機構に接続するよう設計されている本発明の構成部品は、制御されない方法でそうした構成部品が移動または振動する自由度の増大につながる、寸法のばらつきによる振動不安定性の影響をいっそう受けやすい。
【００１８】
実質的に可塑剤を含まない繊維強化ＰＥＴ組成物である場合の利点は、得られた構成部品の寸法安定性が改良されていることである。寸法安定性の改良により、構成部品が（前照灯の温度範囲のような）広範囲の温度にわたって高い寸法精度で動作できるようになる。保持フレーム、ソケットホルダー（ｓｏｃｋｅｔ  ｈｏｌｄｅｒ）、レンズフレームおよび／または冷却装置などの移動機構の一部または移動機構に接続される構成部品において、このことは特に重要である。というのは、寸法公差が低下すると、移動軸（ａｘｉｓ  ｏｆ  ｍｏｖｅｍｅｎｔ）の回りの動きが増大し、それゆえにミラー光学系の振動不安定性が増大することにつながるからである。
【００１９】
可塑剤のレベルを低くした場合、組成物から放出される可塑剤に関連した揮発性ガスのレベルが低下することにもつながるので有利である。好都合にも、こうした改良された性質は、少なくとも組成物の剛性が保持されたまま予想外に実現される。
【００２０】
繊維強化ＰＥＴ組成物に使用する場合、好ましい可塑剤は、分子量が少なくとも１５０であるポリ（Ｃ２〜Ｃ４）アルキレンエーテルグリコールおよびその誘導体、特に以下の式のものであり：
Ｒ２−Ｏ−Ｍ−Ｒ３
（式中、Ｒ２およびＲ３は同じであっても異なっていてもよい）、Ｈ、Ｃ１〜Ｃ１８のアルキル基、およびＣ７〜Ｃ１５のアラルキル基よりなる群から選択され、Ｍはポリ（Ｃ２〜Ｃ４）アルキレンオキシ（ａｌｋｙｌｅｎｅｏｘｙ）基である。
【００２１】
特に好ましい、分子量が少なくとも１５０であるポリ（Ｃ２〜Ｃ４）アルキレンエーテルグリコール可塑剤（ポリアルキレングリコール、またはＰＡＧと呼ばれることもある）は、一般にポリエチレングリコール（ＰＥＧ）、すなわち、Ｍの繰り返し単位が−ＣＨ２ＣＨ２−Ｏ−であるが、ポリプロピレングリコール（ＰＰＧ）（Ｍの繰り返し単位が−ＣＨ（ＣＨ３）ＣＨ−Ｏ−）およびポリ（テトラメチレンエーテル）グリコール（ＰＴＭＥＧ）（Ｍの繰り返し単位が−ＣＨＣＨ２ＣＨＣＨ２−Ｏ−）、ならびに例えばこれらのポリアルキレンエーテルグリコールのブロックコポリマーも好適なポリ（Ｃ２〜Ｃ４）アルキレンエーテルグリコールであり、特定用途ではＰＥＧの代わりに、またはＰＥＧに加えて有利に使用できる。可塑剤の分子量は、一般に少なくとも１０００、かつ６０００未満にすべきである。
【００２２】
好ましくは、組成物は、線熱膨張係数（ＣＬＴＥ）で定義される寸法安定性が、６０×１０−６／℃以下、より好ましくは５０×１０−６／℃以下、より好ましくは４０×１０−６／℃以下、もっとも好ましくは３０×１０−６／℃以下である。こうした好ましいパラメーターは、射出成形試料の流れに平行した位置で測定された試料のＣＬＴＥに基づく。垂直方向（ｎｏｒｍａｌ  ｄｉｒｅｃｔｉｏｎ）または直交流方向（ｃｒｏｓｓ  ｆｌｏｗ  ｄｉｒｅｃｔｉｏｎ）で測定されたもののＣＬＴＥは、好ましくは２０×１０−６／℃以下、より好ましくは１８×１０−６／℃以下、もっとも好ましくは１５×１０−６／℃以下である。ＣＬＴＥは、ＩＳＯ  １１３５９−１／２に従って測定する。
【００２３】
組成物の剛性も、動作時（典型的には−４０℃〜１８０℃である）に光学ミラー系の振動安定性を維持するのに重要である。振動理論によれば、組成物の剛性（引張弾性率で表される）と組成物の密度との比は固有振動数の関数であることが示されている。系の固有振動数は、系が最大振幅で振動しやすい振動数である。
【００２４】
構成部品の固有振動数（ｆ）の定義は次のとおりである：
ｆ＝０．５／π×（ｋ／ｍｅｆｆ）０．５
（式中、ｋはばね定数であり、ｍｅｆｆは構成部品の実効質量である。）
【００２５】
ばね定数ｋは、構成部品の幾何学的形状によって決まる。例えば、均一な断面を有する片持ち梁（ｃａｎｔｉｌｅｖｅｒｅｄ  ｂｅａｍ）のｋは以下によって与えられる：
ｋ＝３ＥＩ／ｌ３
【００２６】
上式において、Ｅは引張弾性率またはヤング率であり、Ｉは慣性モーメントであり、ｌは梁の長さである。幅ｂ（たわみに対して垂直）および高さｈの断面を有する梁の場合、Ｉは以下によって与えられる：
Ｉ＝ｂｈ３／１２
【００２７】
ｍｅｆｆは、密度ρに構成部品の体積（ｌｂｈ）を乗じたものに正比例するので、構成部品の固有振動数は、構成部品の引張弾性率と密度との比の平方根に正比例するものとして表すことができる：
ｆα（Ｅ／ρ）０．５
【００２８】
好ましくは、組成物の１８０℃における引張弾性率と密度との比は、少なくとも０．５×１０９Ｐａ．ｃｍ３／ｇ、より好ましくは少なくとも１．０×１０９Ｐａ．ｃｍ３／ｇ、より好ましくは少なくとも２．０×１０９Ｐａ．ｃｍ３／ｇ、もっとも好ましくは少なくとも３．０×１０９Ｐａ．ｃｍ３／ｇである。
【００２９】
本明細書では、引張弾性率は、ＩＳＯ  ５２７−１／２に従って測定し、密度はＩＳＯ  １１８３に従って測定している。
【００３０】
Ｅ／ρ比（１８０℃の場合）が大きいことの利点は、ミラー光学系の構成部品の固有振動数が大きくなり、したがって燃焼エンジンなどの高周波振動にさらされたときに、（高温下で）高振幅の振動になる傾向が少なくなることである。Ｅ／ρ比の増大により、構成部品の幾何学的形状の設計の選択肢が増えることにもなる。特に、Ｅ／ρが増大すると、構成部品の肉厚を減少させることができる。その結果として、構成部品の重量および製造原価が減少し、しかも、ミラー光学系が乗り物の一部である場合には、燃料効率が改善される。
【００３１】
引張弾性率と密度の比（Ｅ／ρ）が大きくなるほど、構成部品の固有振動数または共鳴振動数が大きくなる。それゆえに、ＡＬＳなどの用途の場合、Ｅ／ρが大きいことは、前照灯の振動的揺らめき（ｖｉｂｒａｔｉｏｎａｌ  ｆｌｕｔｔｅｒｉｎｇ）を避けるために重要である。Ｅ／ρが大きいことの重要性は、乗り物が、カーブした道路をぐるりと移動するときに保持フレームが回転するＡＡＬＳでは、なおいっそう決定的なものとなる。保持フレームが制御された方法で移動または回転できるようにする移動機構は、振動不安定性の影響をいっそう受けやすい。これは、保持フレーム構成部品を一般に構成しているセグメントの長さと幅の比が比較的大きく、その結果として他のミラー光学系の構成部品と比べてばね定数ｋが比較的小さくなることが、少なくとも一つの原因である。
【００３２】
本発明の特別な実施態様では、
（ａ）５０〜７０重量％のポリエチレンテレフタレート（ＰＥＴ）と、
（ｂ）３０〜５０重量％の強化用繊維と、
（ｃ）０〜２重量％の添加剤と
からなる熱可塑性ポリエステル組成物であって、実質的に可塑剤が含まれていない熱可塑性ポリエステル組成物を含むことを特徴とする、ミラー光学系の構成部品が提供される。
【００３３】
上記の組成物により、スチフネスおよび寸法安定性を含む機械的性質間での良好なバランスが得られるであることが見出された。
【００３４】
本発明は、そのような用途に使用される似たような価格の従来の材料と比べて、高温での振動安定性および寸法安定性が改良されたポリエステル組成物を提供することにより、上記の問題に有利に対処している。
【００３５】
実質的に可塑剤を含まない構成部品の配合物を使用することは、構成部品からの気体の揮発を減少させることにも寄与し、また光学ミラー系の好ましくない曇りを防ぐのにも役立つ。プラスチック組成物に由来し、かつ運転条件下で光源の発熱によって蒸発する揮発性化合物（吸収された水分を含む）が、前照灯のレンズなどの光学ミラー系の冷却体部分（ｃｏｏｌｅｒ  ｒｅｇｉｏｎｓ）に付着する場合に、曇りが発生する。
【００３６】
好ましくは、組成物は、揮発性有機化合物（本明細書では、以下、ＶＯＣとも呼ぶ）の放出が少ない。組成物のＶＯＣは、好ましくはＰＥＴの重量に対して０．３重量％以下、より好ましくは０．２重量％、もっとも好ましくは０．１重量％である。
【００３７】
組成物は、好ましくは吸湿率が低い。光源が作動状態でないときの周囲条件での水の吸収の結果として、光源が作動状態のときに水蒸気が発生し、その水蒸気はレンズなどのミラー光学系の冷却体部分に凝縮しうる。組成物は、好ましくは吸湿率（湿気吸収率）が組成物の全重量に対して０．１０重量％以下、好ましくは０．１５重量％以下、もっとも好ましくは０．２５重量％以下である。本明細書では、吸湿率（湿気吸収率）は、ＩＳＯ  ６２に従って測定する。
【００３８】
繊維強化ＰＥＴ組成物は、好ましくは、組成物の全重量に対して４０重量％〜９０重量％の範囲のＰＥＴを含み、組成物の全重量に対して１０重量％〜６０重量％の範囲の強化用繊維を含む。
【００３９】
その利点は、そのポリエチレンテレフタレート組成物では、高い強度とスチフネス、比較的低い密度および容易な加工挙動の間で、よりいっそうバランスよく折り合いがついていることである。強化用繊維の重さの上限に関連して、ミラー光学系の用途すべてにとって好適とはなりえない高レベルのＶＯＣが生成することも見出された。
【００４０】
ＰＥＴおよび強化用繊維の総含量である（ａ）＋（ｂ）は、構成部品の全重量に対して少なくとも９５重量％、好ましくは少なくとも９８重量％、さらにより好ましくは少なくとも９９重量％、もっとも好ましくは少なくとも９９．５重量％である。
【００４１】
最小限の添加剤を有する、本質的にＰＥＴと強化用繊維とからなる構成部品は、機能的な性能（例えば、低ＶＯＣ、十分な寸法安定性および十分なＥ／ρ）とコストとの間のバランスが優れていることが見出された。
【００４２】
強化用繊維としては、そうした用途に適した任意の周知の強化用繊維を挙げることができ、それには、ガラス繊維、炭素繊維、アラミド繊維および／またはナノフィラー（ｎａｎｏｆｉｌｌｅｒｓ）が含まれる。好ましくは、強化用繊維はガラス繊維であるが、それは機能的な性能とコストとの間のバランスが良好であるためである。
【００４３】
本発明による方法に使用する、ポリエチレンテレフタレート組成物における強化用繊維として用いるのに適したガラス繊維は、（スチフネス、強度および靭性のような）機械的性質と加工性とのバランスを最適なものにするためには、一般に繊維径が５〜２０μｍ、好ましくは８〜１５μｍ、もっとも好ましくは９〜１１μｍである。ガラス繊維は、熱可塑性ポリエステルとの適合性のあるサイズ剤をその表面に有し、一般にエポキシ官能性またはアミノ官能性の化合物を含有する。本発明の好ましい態様では、ガラス繊維は中空であり、それによってガラス繊維の密度が減少し、そのようにしてＥ／ρ値が大きくなることに寄与する。
【００４４】
一般に、必要とされる構成部品の固有振動数が大きいほど、組成物中の強化用繊維の含量が多くなる。例えば、移動機構を含むかまたは移動機構に接続される構成部品の強化用繊維の割合は、好ましくは組成物の全重量に対して３０重量％から６０重量％の間、より好ましくは４５重量％から５５重量％の間である。
【００４５】
本発明との関連では、ポリエチレンテレフタレート樹脂は、エタンジオールとテレフタル酸との縮合物と理解される。そのようなＰＥＴ樹脂は、エタンジオールとテレフタル酸との直接的なエステル化によって、またはエタンジオールとテレフタル酸のジメチルエステルとのエステル交換（したがって、エタンジオールとテレフタル酸とエステル化残基を含む）によって得ることができる。
【００４６】
本発明による方法に用いられるポリエチレンテレフタレート組成物は、マトリックスポリマーとして、ポリエチレンテレフタレートポリマー、すなわち、主モノマーとしてテレフタル酸またはそのエステルおよびエチレングリコールをベースにしたポリエステルを含む。ポリエチレンテレフタレートは、イソフタル酸のような他の二酸またはジエチレングリコールのような他のジオールを少量だけコモノマーとして含むこともできる。好ましくは、組成物は少なくともポリエチレンテレフタレートホモポリマーを含む。ポリエチレンテレフタレートホモポリマーとは、本明細書では、テレフタル酸またはそのエステルおよびエチレングリコール以外のモノマーを５モル％未満含むと理解される。そのようなホモポリマーの利点は、融点が高く、結晶化挙動が優れていることである。より好ましくは、ポリエチレンテレフタレートは４モル％未満、さらにより好ましくは３モル％未満、もっとも好ましくは２モル％未満のコモノマーを含む。
【００４７】
好ましくは、組成物中のポリエチレンテレフタレートの少なくとも５０重量％、もっとも好ましくは少なくとも７５重量％がホモポリマーである。組成物は、瓶の製造に用いられる種類のポリマーのように、５モル％を超える他のモノマーを含むポリエチレンテレフタレートコポリマーをさらに含んでもよい。そのようなポリマーは、未使用等級（ｖｉｒｇｉｎ  ｇｒａｄｅｓ）として使用できるが、使用後の製品（例えば、清涼飲料の瓶）から回収される材料であるリサイクル等級（ｒｅｃｙｃｌｅｄ  ｇｒａｄｅｓ）としても使用できる。
【００４８】
好ましくは、繊維強化ＰＥＴの種々のロット間またはバッチ間での強化繊維含量の標準偏差は０．６％以下であり、したがってこうした組成物から成形される種々の部品間についてもそうである。製造時の典型的なロットの大きさは、約５０００〜２５０００ｋｇである。好ましくはバッチ間での強化繊維含量の標準偏差は、０．５％以下、より好ましくは０．４％以下、もっとも好ましくは０．３％以下である。
【００４９】
本発明者らは、強化用繊維（例えば、ガラス繊維）の含量における分布がそのように狭い繊維強化ＰＥＴ組成物を使用すると、光学ミラー系の構成部品の寸法公差で非常に優れた性能が得られることを見出した。組成物およびそれから成形される構成部品の相対密度を一定かつ再現性のあるものにすることができることに加えて、強化用繊維含量におけるばらつきがほとんどないことの結果として、おそらく組成物の溶融粘度の変動もほとんどなくなり、こうして非常に安定した射出成形工程となる（すなわち、圧力、温度などの変動がほとんどなくなる）。このことは、成形工程時のポリエチレンテレフタレート組成物の劣化を最小限に抑えるのに有利なだけでなく、得られる成形構成部品の結晶化度、密度、寸法および残留応力を制御するのにも有利である。
【００５０】
本発明に従って組成物に使用できる好適な添加剤としては、成核剤、耐衝撃性改良剤、可塑剤、平滑剤または離型剤および着色剤（二酸化チタンおよびカーボンブラックなど）がある。本発明においては、添加剤は、ＰＥＴと強化用繊維の構成部品を除く、ＰＥＴ組成物の構成部品すべてを含む。
【００５１】
好ましくは、使用時における組成物からの揮発分放出の一因となる添加剤は、最小限に抑えるか、またはまったく使用しない。好ましくは、添加剤の総量は、組成物の２重量％以下、好ましくは組成物の１重量％以下、もっとも好ましくは組成物の０．５重量％以下である。
【００５２】
添加剤の含量が少ないことの利点は、添加剤の移動、揮発および分解が温度の上昇に伴って増大する傾向があっても、組成物の機能が安定したままである傾向が強いことである。
【００５３】
平滑剤または離型剤の重量％が少ない組成物の利点は、曇り挙動が実に優れていることである。本発明の好ましい実施態様では、組成物の平滑剤または離型剤は、重量損失率（ｗｅｉｇｈｔ  ｌｏｓｓ  ｆａｃｔｏｒ）が平滑剤の重量に対して１重量％以下、より好ましくは０．５重量％以下、さらにより好ましくは０．２重量％以下である。重量損失率は、初期重量に対する重量損失として定義され、１６０℃において窒素下で４時間後に等温熱重量分析法（ｉｓｏｔｈｅｒｍａｌ  ｔｈｅｒｍｏｇｒａｖｉｍｅｔｒｉｃ  ａｎａｌｙｓｉｓ）（ＴＧＡ）によって測定される。組成物に一般に使用される平滑剤の量が少ないとしても、重量損失率の小さい平滑剤は化合物の曇り挙動に重要であり得ること、また曇り挙動は重量損失率の小さい平滑剤を用いることによりさらに改良できることが見出された。
【００５４】
成核剤は、本明細書では、ＰＥＴの結晶化速度（ｃｒｙｓｔａｌｌｉｚａｔｉｏｎ  ｒａｔｅ）を増大させる添加剤と見なされる。結晶化速度は、示差走査熱分析（ＤＳＣ）などの標準方法で測定できる。好ましくは、微小タルク（ｍｉｃｒｏ−ｔａｌｃｕｍ）のような無機添加剤、またはカルボン酸金属塩、特に安息香酸ナトリウムのようなカルボン酸アルカリ金属塩を使用する。より好ましくは、安息香酸ナトリウムのようなカルボン酸アルカリ金属塩を使用する。
【００５５】
好ましくは、本発明による組成物は、組成物の全重量に対して２重量％以下、より好ましくは１重量％以下、さらにより好ましくは０．５重量％以下の成核剤を有する。もっとも好ましくは、本発明による組成物は、組成物の全重量に対して０．１重量％未満の成核剤を有するか、あるいは成核剤をまったく含まない。
【００５６】
好ましくは、組成物中の添加剤は、離散固体粒子の形で組成物中に存在している場合、平均粒径が１０μｍ未満、より好ましくは２μｍ未満、さらにより好ましくは１μｍ未満、もっとも好ましくは０．５μｍ未満である。粒径は、ナノフィラーの場合にそうでありうるように、わずか１０Ａであるか、さらにはもっと小さくてもよい。粒径の小さい添加剤を含む本発明による組成物の利点は、表面光沢の大きい成形品を製造するのに使用できることである。非常に大きな光沢のある表面が求められる用途の場合、本発明による組成物は、好ましくは離散粒子の形態のどんな添加剤も含まない。
【００５７】
ＰＥＴおよび強化材を含む本発明によるポリエステル組成物は、周知の技法を使用して、さまざまな構成成分を混合またはブレンドすることによって得ることができる。この混合は、さまざまな構成成分をＰＥＴの溶融温度／加工温度より下で混合する「ドライ」ブレンド操作か、または構成成分（任意選択的に事前ブレンドされたもの）を、好適な溶融温度／加工温度において、例えば、一軸または二軸スクリュー押出機で混合する溶融ブレンド法（ｍｅｌｔ  ｂｌｅｎｄｉｎｇ  ｐｒｏｃｅｓｓ）であってよい。またドライブレンドおよび溶融ブレンドを組み合わせて用いることもできる。
【００５８】
本発明のミラー光学系は、レンズフレーム、前照灯用ベゼル、前照灯用反射鏡、フォグランプのハウジングあるいはランプのベースまたはソケットなどの、自動車用照明装置（ＡＬＳ）の構成部品を含む。より好ましくは、構成部品は、先進自動車用照明装置（ＡＡＬＳ）の一部である。もっとも好ましくは、構成部品は、移動機構を含む（または移動機構に接続されている）、光源（例えば、前照灯またはフォグランプ）用の保持フレームなどのＡＡＬＳ構成部品であり、それは少なくとも２つの位置の間を制御された方法で移動または回転できるようにするものである。例えば、保持フレームは、光源が回転の円弧に沿って、好ましくは少なくとも±５度、より好ましくは少なくとも±１０度、もっとも好ましくは少なくとも±１５度だけ回転または移動できるようにする。振動安定性を維持しつつ保持フレームが実現する円弧運動が大きくなるほど、ＡＡＬＳでの保持フレームの用途は広くなる。
【００５９】
本発明の好ましい態様では、構成部品は冷却ファンである。冷却ファンは、光源（特にＬＥＤ光源）の温度を安定化させるのに使用でき、ＡＬＳおよびＡＡＬＳの区別なくますます一般的な構成部品になってきている。振動源（すなわち、中心軸の回りのファン・ブレードの回転）でもある冷却ファンは、移動機構を含むので、振動不安定性を回避するために、冷却ファンは優れた寸法安定性および高いＥ／ρ値を有することが望ましい。ファン・ブレードとファン・ハウジング（ｆａｎ  ｈｏｕｓｉｎｇ）との間の間げきは狭いので、ファン・ブレードがファン・ハウジングに接触して振動が発生することが確実にないように、寸法安定性が高くなければならないことになる。冷却ファンが光源の保持フレーム（これも移動機構を有する）に接続されている場合、振動不安定性のリスクはいっそう大きくなる。
【００６０】
ミラー光学系は、少なくとも１つの構成部品を第１位置から第２位置へ制御された方法で移動または回転できるようにする移動機構をさらに含むことができる。移動機構は、構成部品に一体化された要素か、または本発明の構成部品に接続された別個の要素であってよい。
【００６１】
本発明の別の実施態様では、振動源と少なくとも１つの構成部品を含むミラー光学系とを含む組立品であって、その少なくとも１つの構成部品が、
（ａ）ポリエチレンテレフタレート（ＰＥＴ）と
（ｂ）強化用繊維と
を含む熱可塑性ポリエステル組成物であって、
（ａ）＋（ｂ）が組成物の全重量に対して少なくとも９５重量％を占め、かつ組成物が実質的に可塑剤を含まない熱可塑性ポリエステル組成物
を含むことを特徴とする、組立品が提供される。
【００６２】
好ましくは、光学ミラー系は、振動源の共鳴振動数より大きな固有振動数を有する。
【００６３】
組立品は一般に乗り物であり、振動源は典型的には内燃エンジンである。あるいは、振動源はＡＬＳの冷却ファン構成部品であってよく、したがってミラー光学系の一部を形成する。
【００６４】
現代の自動車のトランスミッションでの典型的な共鳴振動数はおよそ６０〜７０Ｈｚ（１，０００ｒｐｍ〜１，５００ｒｐｍの場合）である。固有振動数は部品の幾何学的形状にも依存するので、引張弾性率と密度との比が大きくなるほど、固有振動数の設計制約条件に影響を与えることなく構成部品にもたらされる設計の柔軟性は大きくなる。
【００６５】
好ましくは、ミラー光学系の固有振動数は６０Ｈｚより大きく、より好ましくは６５Ｈｚより大きく、もっとも好ましくは７０Ｈｚより大きい。
【００６６】
本発明はまた、トラック、乗用車またはオートバイなどの乗り物における、前述のミラー光学系の使用に関する。
【００６７】
本発明によるミラー光学系（前照灯など）を含む乗り物の利点は、乗り物の耐用年数の間、前照灯の光線安定性が大きいことである。その振動安定性の結果として、振動安定性の低い似たような価格のポリマー組成物で作られた前照灯を含む乗り物と比較して、光はより十分に保持され、道路使用者はより十分に安全な状態に保たれる。
【００６８】
［実施例］
［材料］
実施例１の組成物（Ｅ−１）は、ＤＳＭ  Ｅｎｇｉｎｅｅｒｉｎｇ  Ｐｌａｓｔｉｃｓ（ＮＬ）からの有核ＰＥＴ組成物で構成されたもので、直径が１０μｍの３０重量％のガラス繊維で強化され、添加剤の総含量が約０．５重量％（離型剤＋成核剤）であり、可塑剤を含まないものであった。
【００６９】
比較実験Ａの組成物（ＣＥ−Ａ）は、Ｒｙｎｉｔｅ（商標）５３０という商標で入手可能なガラス強化ＰＥＴで構成されていた。Ｒｙｎｉｔｅ（商標）５３０は、測定すると、可塑剤が１．７重量％、直径が１０μｍのガラス繊維が３０重量％、他の添加剤が５．９重量％であった。
【００７０】
【表１】
2010532007.tif 000002
【００７１】
金型温度が１４０℃であり、射出モルダー（ｉｎｊｅｃｔｉｏｎ  ｍｏｕｌｄｅｒ）（ホッパーからノズルまで）に沿った温度設定が２８０から２８５℃までの間で異なる射出成形機を用いて、試料から試験片を製造した。
【００７２】
［試験法］
ＩＳＯ  １１３５９−１／２に従って、１８０℃においてポリマーの流れに対して平行方向および垂直方向における、６５ｍｍ×６５ｍｍ×３．２ｍｍの大きさの試験片の線熱膨張係数（ＣＬＴＥ）を測定した。
【００７３】
引張弾性率はＩＳＯ  ５２７−１／−２に従って測定した。
【００７４】
【表２】
2010532007.tif 000003
【００７５】
表２中の結果は、可塑剤の添加されていないＰＥＴ組成物は、比較実験Ａと比較して、ＣＬＴＥが改善され、Ｅ／ρ（１８０℃の場合）が大きくなっていることを示している。
【００７６】
ＡＡＬＳ用の照明フレームを、実施例１および比較実験Ａの組成物から射出成形した。業界標準の試験実施計画に照らして試験すると、実施例１の組成物から製造された照明フレームは、光学照明装置内の反射鏡表面において揮発分凝縮生成物の形成が少なく（反射損失％の低下）、振動安定性が改良されていることが見出された。
【国際調査報告】
2010532007.tif 000004
2010532007.tif 000005
2010532007.tif 000006